(57)【要約】【課題】原地盤の骨格・強度を維持したまま、施工中においては十分な止水性を保持し、施工後は容易に透水性の回復を可能とする環境修復性に優れた工法を提供すること。【解決手段】＜１＞地盤の掘削孔において、高吸水性ポリマー粒子含有液を掘削孔に挿入した注入管から周囲の地盤中に注入し、高吸水性ポリマー注入層を造成して遮水する工程；＜２＞高吸水性ポリマー注入層に分離剤を注入し、高吸水性ポリマー粒子が取り込んでいる水分を放出させ透水回復する工程を含む。【選択図】図１
2019194408.tif 000002
【特許請求の範囲】
【請求項１】
少なくとも以下の工程＜１＞＜２＞を含むことを特徴とする地盤中での遮水および透水回復工法。
＜１＞地盤の掘削孔において、高吸水性ポリマー粒子含有液を前記掘削孔に挿入した注入管から周囲の地盤中に注入し、高吸水性ポリマー注入層を造成して遮水する工程；
＜２＞前記高吸水性ポリマー注入層中に分離剤を注入し、前記高吸水性ポリマー粒子が取り込んでいる水分を放出させ透水回復する工程。
【請求項２】
請求項１に記載の地盤中での遮水および透水回復工法において、前記＜１＞の工程の前または後に、前記高吸水性ポリマー注入層の上部、下部または中間部に山留壁を造成する工程を含むことを特徴とする地盤中での遮水および透水回復工法。
【請求項３】
前記地盤が、砂礫地盤であることを特徴とする請求項１または２に記載の地盤中での遮水および透水回復工法。
【請求項４】
前記高吸水性ポリマー粒子がデンプン系、セルロース系および合成ポリマー系からなる群より選択される少なくとも１種であることを特徴とする請求項１から３のいずれか一項に記載の地盤中での遮水および透水回復工法。
【請求項５】
前記高吸水性ポリマー粒子含有液が、膨潤度調整剤を含有していることを特徴とする請求項１から４のいずれか一項に記載の地盤中での遮水および透水回復工法。
【請求項６】
前記膨潤調整剤が第一の電解質を含有することを特徴とする請求項５に記載の地盤中での遮水および透水回復工法。
【請求項７】
前記第一の電解質が一価の金属塩であることを特徴とする請求項６に記載の地盤中での遮水および透水回復工法。
【請求項８】
前記分離剤が第二の電解質を含有することを特徴とする請求項１から７のいずれか一項に記載の地盤中での遮水および透水回復工法。
【請求項９】
前記第二の電解質が二価以上の多価金属塩であることを特徴とする請求項８に記載の地盤中での遮水および透水回復工法。
【発明の詳細な説明】
【技術分野】
【０００１】
本発明は、地中に構造物を構築するための地盤改良法の一つであって、地盤中での遮水および透水回復工法に関するものである。
【背景技術】
【０００２】
地中に構造物を構築する際には、地盤の遮水性を高めて地下水の上下流の流動を阻害する必要がある。従来より、地盤の遮水性を高める方法としては、１）水ガラス系薬液や微粒子セメントなどを地盤中に注入する遮水工法、２）柱列式、等厚式ソイルセメント地中連続壁などの構造物を地盤中に構築する山留工法、３）液状の固化材料などを地盤中に高圧で噴射し、地盤中の土壌と混合攪拌して固結体を造成するジェットグラウト工法、４）対象地盤を掘削して設けた掘削孔に凍結管を配管し、この凍結管内に送液した冷却液を循環させて凍土を造成する地盤凍結工法などの各種工法が採用されている。
【０００３】
しかしながら、上記１）から４）の各工法には、それぞれ以下のような問題があった。例えば、１）から３）の各工法では、固化工法によって遮水性を確保しているため、施工後に、固化材を混合あるいは注入した地盤を原地盤相当に透水性を回復させることが困難であった。そのため、固化材を混合あるいは注入した地盤の上流側においては地下水位が上昇し、地中構造物に浮力が作用して浮き上がりなどが起こるおそれがあり、遮水壁等の構造物の下流側においては地下水位が低下し、地盤沈下などが起こるおそれがあり、地下水流動阻害の問題が発生することが懸念される。特に、２）のソイルセメント地中連続壁のような仮設遮水工法を大規模な工事に適用した場合には、広範囲の遮水を行うため、地下水流動阻害の問題が顕著であった。一方、４）の地盤凍結工法では、施工後に原地盤相当に透水性を回復させることが可能であるものの、施工期間中は電力を消費して凍土の凍結状態を維持する必要があり、ランニングコストが高いという問題があった。また、施工しようとする地盤に地下水流動があり、しかも地下水の流速が大きい場合には、地盤を凍結することが難しく、薬液注入工法などの補助工法を併用する必要があり、この場合、施工終了後に地盤を元の状態に戻すことができないという問題があった。
【０００４】
そこで、これまでに、地下水流動保全対策として、様々な方法が検討されている。例えば、施工箇所より深い地中に、地下水流の上流側から下流側へと流通可能な通水管を設置する工法や、施工箇所の上下流側に揚水井戸を設置して上流側から地下水を汲み上げ、下流側に放流する方法等が提案されている。
【０００５】
しかしながら、通水管を設置する方法では、通水管のメンテナンスに膨大な費用と手間がかかるため、普及していないのが現状である。また、揚水井戸を設置する方法では、施工期間中、ポンプ等を用いて、揚水井戸から常時地下水を汲み上げ続ける必要があった。そのため、施工が長期間に及ぶ場合には、ポンプ稼働用の電気代等のランニングコストが高くなるという問題があった。
【０００６】
このような問題点を踏まえ、本発明者らは、これまでに、施工後に山留壁の透水性を早急に回復させることができる山留壁構築工法を提案している（特許文献１）。
【０００７】
特許文献１の提案では、高吸水性ポリマー粒子含有液を添加しつつ掘削、混合を行い、または、高吸水性ポリマー粒子含有液を添加せずに掘削を行った後、高吸水性ポリマー粒子含有液を添加しつつ混合し、掘削土と高吸水性ポリマー粒子含有液の混合土からなる山留壁を地下に構築することを特徴としている。また、前記山留壁を地下に構築した後、その上部にソイルセメントによる止水性を有する山留壁を地下に構築することを特徴している。このような提案によれば、地下水の止水に伴い、施工後に透水性を回復する必要が生じた時点で、山留壁の一部の透水性を回復することにより、地下水の下流側の水位の低下に起因する地盤沈下、構築物の沈下、井戸水の枯渇などによる社会的な影響や植生等の自然環境に加わる悪影響を低減させることができることを示している。
【先行技術文献】
【特許文献】
【０００８】
【特許文献１】特許第６１４１６６０号
【発明の概要】
【発明が解決しようとする課題】
【０００９】
しかしながら、その後の検討により、本発明者らは土壌の物性に着目した結果、特許文献１の山留壁構築工法においては、高吸水性ポリマー粒子含有液を添加し、地盤中の土壌と混合攪拌する工程を必須としており、原地盤の骨格が維持されないため、原地盤と比較して混合攪拌後には若干地盤が緩む可能性があり、さらなる改良の余地が残されていることを見出した。
【００１０】
本発明は、以上のとおりの事情に鑑みてなされたものであり、原地盤の骨格・強度を維持したまま、施工中においては十分な止水性を保持し、施工後は容易に透水性の回復を可能とする環境修復性に優れた工法を提供することを課題とする。
【課題を解決するための手段】
【００１１】
本発明の地盤中での遮水および透水回復工法は、上記のとおりの課題を解決するために、以下のことを特徴としている。
【００１２】
第１に、本発明の地盤中での遮水および透水回復工法は、少なくとも以下の工程＜１＞＜２＞を含むことを特徴としている。
【００１３】
＜１＞地盤の掘削孔において、高吸水性ポリマー粒子含有液を前記掘削孔に挿入した注入管から周囲の地盤中に注入し、高吸水性ポリマー注入層を造成して遮水する工程；
＜２＞前記高吸水性ポリマー注入層中に分離剤を注入し、前記高吸水性ポリマー粒子が取り込んでいる水分を放出させ透水回復する工程。
【００１４】
第２に、上記第１の地盤中での遮水および透水回復工法において、前記＜１＞の工程の前または後に、前記高吸水性ポリマー注入層の上部、下部または中間部に山留壁を造成する工程を含むことが好ましく考慮される。
【００１５】
第３に上記第１または第２の地盤中での遮水および透水回復工法において、前記地盤が、砂礫地盤であることが好ましく考慮される。
【００１６】
第４に、上記第１から第３の地盤中での遮水および透水回復工法において、前記高吸水性ポリマー粒子がデンプン系、セルロース系および合成ポリマー系からなる群より選択される少なくとも１種であることが好ましく考慮される。
【００１７】
第５に、上記第１から第４の地盤中での遮水および透水回復工法において、前記高吸水性ポリマー粒子含有液が、膨潤度調整剤を含有していることが好ましく考慮される。
【００１８】
第６に、上記第５の地盤中での遮水および透水回復工法において、前記膨潤度調整剤が第一の電解質を含有することが好ましく考慮される。
【００１９】
第７に、上記第６の地盤中での遮水および透水回復工法において、前記第一の電解質が一価の金属塩であることが好ましく考慮される。
【００２０】
第８に、上記第１から第７の地盤中での遮水および透水回復工法において、前記分離剤が第二の電解質を含有することが好ましく考慮される。
【００２１】
第９に、上記第８の地盤中での遮水および透水回復工法において、前記第二の電解質が二価以上の多価金属塩であることが好ましく考慮される。
【発明の効果】
【００２２】
本発明によれば、原地盤の骨格・強度を維持したまま、施工中においては十分な止水性を保持し、施工後は容易に透水性の回復を可能とする環境修復性に優れた工法が実現される。
【図面の簡単な説明】
【００２３】
【図１】（ａ）は、本発明の地盤中での遮水および透水回復工法における工程＜１＞を模式的に示した概略図である。上部に示した概略工程断面図のａ−ａ断面を下部に示している。（ｂ）は、工程＜２＞を模式的に示した概略図である。上部に示した概略工程断面図のｂ−ｂ断面を下部に示している。
【図２】（１）（２）（３）（４）は、本発明の地盤中での遮水および透水回復工法における別の実施形態を模式的に示した概略工程断面図である。
【図３】（ａ）（ｂ）は、本発明の地盤中での遮水および透水回復工法におけるさらに別の実施形態を模式的に示した概略工程断面図である。
【図４】高吸水性ポリマー粒子含有液の電気伝導率と高吸水性ポリマー粒子の吸水倍率との関係を示したグラフである。
【図５】膨潤度調整剤であるＮａＣｌの濃度（質量％）と高吸水性ポリマー粒子含有液の電気伝導率との関係を示したグラフである。
【図６】一次元注入による遮水層形成および透水回復試験に用いる試験装置を示した概略模式図である。
【図７】（ａ）二次元注入による遮水層形成および透水回復試験に用いる試験装置を示した写真である。（ｂ）は、（ａ）の概略断面模式図である。
【図８】図７の装置を用いた二次元注入試験の流れを模式的に示した図である。
【図９】高吸水性ポリマー粒子含有液の注入時間（経過時間）と注入量の関係を示したグラフである。
【図１０】（ａ）高吸水性ポリマー粒子含有液の注入終了後の二次元模型地盤の上面部を示した写真である。（ｂ）は（ａ）の断面を示した写真である。
【図１１】二次元模型地盤上面の硬度分布を示したグラフである。
【図１２】二次元模型地盤からの透水性試験に供する試験体サンプリングの状況を示す写真である。
【発明を実施するための形態】
【００２４】
以下に、本発明の地盤中での遮水および透水回復工法について詳細に説明する。
【００２５】
なお、本明細書中において「ポリマー粒子注入」の用語は、原地盤の土壌を混合、攪拌することなく、その土壌骨格における間隙に膨潤状態のポリマー粒子を含有する液体を注入することを意味している。
【００２６】
また、本明細書中において、「高吸水性ポリマー粒子」の用語は、吸水し、膨潤した後であっても、個々の粒子が粒状の形態を保っていることを意味する。そのため、高吸水性ポリマー粒子の用語には、複数の吸水性ポリマー分子が独立した粒子形態を維持することができず、糊状の高分子を形成するものは包含されず、除外される。
【００２７】
本発明の地盤中での遮水および透水回復工法は、少なくとも以下の工程＜１＞＜２＞を含んでいる。
【００２８】
すなわち、＜１＞地盤の掘削孔において、高吸水性ポリマー粒子含有液を掘削孔に挿入した注入管から周囲の地盤中に注入し、高吸水性ポリマー注入層を造成して遮水する工程；＜２＞高吸水性ポリマー注入層中に分離剤を注入し、高吸水性ポリマー粒子が取り込んでいる水分を放出させ透水回復する工程を含んでいる。
【００２９】
図１（ａ）は、本発明の地盤中での遮水および透水回復工法における工程＜１＞を模式的に示した概略図である。上部に示した概略工程断面図のａ−ａ断面を下部に示している。（ｂ）は、工程＜２＞を模式的に示した概略図である。上部に示した概略工程断面図のｂ−ｂ断面を下部に示している。
【００３０】
図１（ａ）に示したように、地盤中での遮水および透水回復工法の工程＜１＞では、施工対象地盤となる地盤Ｇに遮水処理するにあたり、地盤Ｇの掘削孔１において、高吸水性ポリマー粒子含有液３を掘削孔１に挿入した注入管２から周囲の地盤中に注入する。これにより、高吸水性ポリマー注入層４を造成することができる。
【００３１】
本発明の地盤中での遮水および透水回復工法を適用可能な地盤Ｇとしては、特に制限されることはなく、例えば、砂質地盤（砂層）、砂礫地盤（砂礫層）などが例示され、特に、地盤Ｇが砂礫地盤であることが好ましく考慮される。
【００３２】
掘削孔１の孔径としては、例えば、φ１００ｍｍ〜φ６００ｍｍ程度が例示されるが、掘削に用いるシャフトの直径や注入管２の直径に応じて適宜変更することが可能である。また、掘削に用いるシャフト（掘削シャフト）の材質については、例えば、耐食性を備えるステンレス鋼管等が例示される。
【００３３】
注入管２はその側壁面に貫通孔２１を複数有しており、注入管２内に送液された高吸水性ポリマー粒子含有液３を、貫通孔２１を通じて掘削孔１の孔壁を構成する地盤の土壌骨格における間隙に注入可能とされている。注入管２の貫通孔２１は、常時開放状態であってもよいし、開閉自在な蓋によって覆われている態様や、二重構造の筒体を回転させることにより、貫通孔２１の開放状態および閉鎖状態とに相互に切り替え可能な態様であってもよい。また、注入管２と掘削孔１との隙間が栓止されていることも考慮される。注入管２と掘削孔１との隙間が栓止されていることにより、掘削孔１内部において高吸水性ポリマー粒子含有液３が逆流することを未然に防止することができる。
【００３４】
注入管２の管径としては、例えば、φ１００ｍｍ程度であることが例示されるが、掘削シャフトの直径などに応じて適宜変更することが可能である。また、注入管２の材質としては、特段限定されることはないが、例えば、耐食性を備えるステンレス鋼管やプラスチック樹脂製の管等を適宜用いることが可能である。
【００３５】
注入管２は、前記のとおりの掘削シャフトと別体の管であってもよいし、公知のジェットグラウト工法で用いられる注入管のように、掘削シャフトと注入管とが同一の管であってもよい。さらに、注入管２の構造は、公知の薬液注入工法で用いられる、掘削シャフトの内部空間に注入管が配置された二重管構造であってもよい。
【００３６】
本発明の地盤中での遮水および透水回復工法では、工程＜１＞において、高吸水性ポリマー注入層４の形成時に地盤Ｇの土壌粒子と、高吸水性ポリマー粒子含有液３とを混合、攪拌することはなく、掘削孔１の孔壁を構成する地盤の土壌骨格における間隙に高吸水性ポリマー粒子含有液３を注入し、高吸水性ポリマー注入層４を造成することを特徴としている。
【００３７】
高吸水性ポリマー粒子含有液３は、少なくとも、水と、吸水して膨潤した高吸水性ポリマー粒子とを含有するものである。本発明者らは、これまでに、地盤掘削用高吸水性ポリマー粒子含有液を含む安定組成物及びこれを用いた施工法を提案しており、この提案で使用している高吸水性ポリマー粒子を応用することができる（例えば、特開２０１３−５７０６１号公報参照）。
【００３８】
具体的には、前記高吸水性ポリマー粒子は、架橋構造をもつ親水性のポリマーであって、自重の１０倍〜５００倍程度の吸水性を有し、圧力をかけても水分を放出しにくいという特徴を備える。このようなポリマーの吸水作用は、ポリマー内外のイオン濃度差によって生じる浸透圧によって発揮される。そのため、ポリマーと混合攪拌させる溶媒の電気伝導率を、例えば、塩化ナトリウム等の電解質を添加することによって調整可能であり、ポリマーの質量に対する吸水した水の質量比（以下、吸水倍率）を変化させることができる。なお、溶媒としては、例えば、水、特に施工現場においては水道水を好適に用いることができる。
【００３９】
吸水後の高吸水性ポリマー粒子の粒径は、吸水前のポリマー粒子の粒径と吸水倍率によって決まり、吸水後の吸水性ポリマー粒子を真球形で水と密度が等しいと近似すると、次式で求められる。
【００４０】
Ｄａ＝（Ｑ＋１）１／３・Ｄｂ                                          （１）
（式中、Ｑ：吸水倍率、Ｄａ：吸水後のポリマー粒径、Ｄｂ：吸水前のポリマー粒径、を表している）
ポリマー粒子の質量と吸水倍率の積は、その含有液下でポリマー粒子が吸収できる水の量の最大値を表し、それ以上の水と混合攪拌させた場合、ポリマー粒子に吸収されない余剰の水が生じる。これを自由水と定義し、全水量に対する自由水の割合を自由水率として（２）式で定義する。
【００４１】
自由水率：η（％）＝（自由水の質量）／（全水量）×１００          （２）
なお、前記高吸水性ポリマー粒子の吸水量は、ＪＩＳ  Ｋ  ７２２３で定義づけられており、吸水量の測定方法についても前記ＪＩＳ  Ｋ  ７２２３の記載に基づいて行われる。
【００４２】
前記高吸水性ポリマー粒子の種類は、上記の条件を満足するものであれば特に制限されることなく用いることができ、例えば、デンプン系、セルロース系、合成ポリマー系からなる群より選択される少なくとも１種であることが好ましく考慮される。
【００４３】
上記の高吸水性ポリマー粒子の中でも、合成ポリマー系のポリアクリル酸ナトリウム高吸水性ポリマー粒子は、性能とコストの両面に優れているため、特に好適に用いることができる。
【００４４】
ポリアクリル酸ナトリウム高吸水性ポリマー粒子は、アクリル酸ナトリウム（ＣＨ２＝ＣＨ−ＣＯＯＮａ）に架橋剤を加えて、軽度に架橋させた３次元網目構造を持ったアクリル酸重合体部分ナトリウム塩架橋物のゲルである。架橋剤としては、従来公知のものを用いることができる。
【００４５】
前記ポリアクリル酸ナトリウム高吸水性ポリマー粒子は、水を吸収するとカルボキシル基がゲル中にナトリウムイオンを解離し、純水ならば自重の１００〜１０００倍にも達する膨潤度を生み出すことが知られている。
【００４６】
このようなポリアクリル酸ナトリウム高吸水性ポリマー粒子としては、例えば、ＧＥＯＳＡＰ（登録商標、以下同様）等が例示される。ＧＥＯＳＡＰの場合、吸水倍率が自重の４５０倍程度であり、高吸水性ポリマー粒子含有液３の流動性が良好で、しかも砂礫層の間隙を確実に目詰めすることできる。
【００４７】
また、ポリアクリル酸ナトリウム高吸水性ポリマー粒子は、アクリル酸ナトリウムに対して架橋剤を多く配合することで、得られるゲルは硬くなり、その吸水量は減少する。また、架橋剤の配合を少なくすると、得られるゲルは柔らかくなり、その吸水量は増大する。
【００４８】
さらに、特殊なポリアクリル酸ナトリウム高吸水性ポリマー粒子として、架橋剤により重合させた高吸水性ポリマー粒子の表面をさらに架橋させた、シェルとコアの二重構造を有するポリアクリル酸ナトリウム高吸水性ポリマー粒子の利用が例示される。
【００４９】
このシェルとコアの二重構造を有するポリアクリル酸ナトリウム高吸水性ポリマー粒子においては、外殻であるシェルの厚みが厚いほど硬質なゲルとなり、その吸水量は減少する。一方、シェルの厚みを薄くすると柔らかいゲルとなり、その吸水量は増大する。
【００５０】
また、上記のシェルとコアは、通常、エステル結合により架橋したものであるが、シェルとコアの架橋が耐アルカリ性、耐電解質性に優れたエーテル結合により架橋したものであるポリアクリル酸ナトリウム高吸水性ポリマー粒子も存在する。本発明においては、エーテル結合によりシェルとコアが架橋したポリアクリル酸ナトリウム高吸水性ポリマー粒子を用いることがより好ましい。
【００５１】
上記の特性のほか、ポリアクリル酸ナトリウム高吸水性ポリマー粒子におけるナトリウムイオンの解離は、ゲルがおかれるｐＨや電解質濃度等の条件にも依存するため、使用条件に応じてその他の高吸水性ポリマー粒子を適宜選択して用いることができる。
【００５２】
高吸水性ポリマー粒子含有液３は、地下トンネル工事などの大深度で使用することも想定されており、施工箇所まで加圧して送液される。この場合、高吸水性ポリマー粒子含有液３中の前記高吸水性ポリマー粒子は、高圧下にさらされるため、加圧による水の保持力の低下が少なく、しかもポリマー粒子自体が変形しにくい架橋構造を持った高吸水性ポリマー粒子の選定が必要である。また、透水層Ｇ１の間隙を目詰めするために、前記高吸水性ポリマー粒子の膨潤後の粒径は３ｍｍ以下で、かつ粒度分布がより良好であることが望ましい。
【００５３】
なお、地盤Ｇが砂礫地盤である場合、地盤の土壌骨格間の間隙量が４５〜５０％であることが例示される。
【００５４】
本発明において、前記高吸水性ポリマー粒子として、ポリアクリル酸ナトリウム高吸水性ポリマー粒子を用いる場合は、上記の条件を満足するものであれば、特に制限されることなく用いることができるが、特に、シェルとコアの二重構造を有するポリアクリル酸ナトリウム高吸水性ポリマー粒子を上記の条件に調整したものを好適に用いることができる。
【００５５】
また、本発明では、高吸水性ポリマー粒子含有液３が、膨潤度調整剤を含有していることが好ましく考慮される。さらにまた、この膨潤度調整剤は、電解質を含有しており、この電解質が一価の金属塩であることが好ましく考慮される。前記高吸水性ポリマー粒子の膨潤度は、純水中において最大となるが、前記膨潤度調整剤を含有する水溶液中では、膨潤度が低下する。このような高吸水性ポリマー粒子の特性に基づき、あらかじめ高吸水性ポリマー粒子含有液３に膨潤度調整剤を添加することにより、前記高吸水性ポリマー粒子の膨潤を抑制し、粒径を小さく制御することができるとともに、高吸水性ポリマー粒子含有液３の単位体積あたりに含有される前記高吸水性ポリマー粒子の含有量を増大させることができる。これにより、注入管や送液系を詰まらせることなく、施工対象地盤Ｇまで前記高吸水性ポリマー粒子の含有量の高い高吸水性ポリマー粒子含有液３を送液することが可能となる。そして、施工対象地盤Ｇ内において、高吸水性ポリマー粒子含有液３と地下水が接触することにより、高吸水性ポリマー粒子含有液３中の電解質濃度が希釈され、前記高吸水性ポリマー粒子が所期の粒子径に膨潤して土壌粒子間の間隙の目詰め効果を発揮することができるようになる。
【００５６】
高吸水性ポリマー粒子含有液３に添加することができる膨潤度調整剤としては、環境負荷が小さく、しかも高吸水性ポリマー粒子を劣化させにくい電解質を用いることが好ましく、例えば、塩化ナトリウム、塩化カリウム、水酸化カリウム等の一価の金属塩が好ましく考慮される。環境負荷の面や経済性の面を考慮すると、特に、前記電解質が塩化ナトリウムであることがより好ましい。このような膨潤度調整剤を用いることにより、高吸水性ポリマー粒子の膨潤度を適宜調整することが可能となる。
【００５７】
高吸水性ポリマー粒子含有液３としては、例えば、前記高吸水性ポリマー粒子を純水により膨潤させた状態で、例えば、比重１．２０以下、好ましくは比重０．９５〜１．２０の範囲に調整したものが例示される。
【００５８】
また、高吸水性ポリマー粒子含有液３の粘性は、高吸水性ポリマー粒子含有液３中の自由水率（％）に基づいて調整することができる。
【００５９】
また、高吸水性ポリマー粒子含有液３には、掘削孔１の孔壁安定性の向上や、高吸水性ポリマー粒子含有液３の粘性調整を目的として助剤を添加することができる。
【００６０】
前記助剤としては、例えば、ベントナイト、おが屑、パルプ、ロックウール、繊維などの逸泥防止材または水溶性高分子等が例示される。これらは１種単独または２種以上を併用することができる。
【００６１】
さらに、高吸水性ポリマー粒子含有液３には、酸性物質、塩基性物質および塩類等の電解質が混入した際に、高吸水性ポリマー粒子含有液３の性状および品質の劣化の抑制や回復を可能とするための安定剤を添加することができる。
【００６２】
前記安定剤としては、希硫酸、硫酸アルミニウム、水酸化アルミニウム、水酸化マグネシウム、ポリアクリルアミド、ポリビニルアルコール、ポリアクリル酸ナトリウム、ポリエチレンオキシド等が例示される。また、前記安定剤としては、炭酸水素ナトリウム、炭酸水素カルシウム、炭酸水素カリウム、炭酸水素アンモニウムなどの炭酸水素塩が例示される。さらに、前記安定剤としては、炭酸ナトリウム、炭酸カルシウム、炭酸カリウム、炭酸アンモニウムなどの炭酸塩等が例示される。これらは１種単独または２種以上を併用することができる。
【００６３】
このような組成の高吸水性ポリマー粒子含有液３を掘削孔１内に注入する際には、まず、図１（ａ）に示したように、施工機を用いて地盤Ｇに掘削孔１を掘削し、掘削孔１内に注入管２を配管する。そして、注入管２に高吸水性ポリマー粒子含有液３を送液供給し、注入管２の貫通孔２１より、流動性を有する状態にある高吸水性ポリマー粒子含有液３を地盤Ｇの土壌骨格間の間隙に注入する。
【００６４】
高吸水性ポリマー粒子含有液３に膨潤度調整剤として一価の金属塩を添加して、前記高吸水性ポリマー粒子の膨潤度を抑制している場合、地盤Ｇ内において、高吸水性ポリマー粒子含有液３と地下水Ｗが接触して、含有液中の電解質濃度が低下するとともに、前記高吸水性ポリマー粒子が自重の１００倍以上に膨潤する。膨潤後の前記高吸水性ポリマー粒子の粒子径としては、０．５ｍｍ〜３ｍｍ程度に達する。
【００６５】
このようにして地盤Ｇに注入された、膨潤度の高い状態の高吸水性ポリマー粒子が、地盤Ｇ内の土壌粒子間の間隙に土壌骨格を維持したまま充填される。土壌粒子間の間隙が前記高吸水性ポリマー粒子によって目詰めされた高吸水性ポリマー注入層４を形成し、地盤Ｇの透水性を低下させることにより、地盤Ｇ中における地下水Ｗの流れを遮水することができる。
【００６６】
このように、本発明の地盤中での遮水および透水回復工法では、地盤Ｇに掘削した掘削孔１に配管した注入管２を介して、注入管２近傍の地盤Ｇ中に高吸水性ポリマー粒子含有液３を注入することにより、地盤Ｇの遮水性を改良するので、施工箇所の上流において薬液を注入する従来の工法と比較して遮水性の改良範囲を小さくすることができる。そのため、従来の工法に比べて、環境負荷が小さく、しかも施工コストを抑制することが可能である。
【００６７】
上記のとおりの工程＜１＞に続いて、本発明の地盤中へのポリマー注入による遮水および透水回復工法では、高吸水性ポリマー注入層４に分離剤８１を注入し、高吸水性ポリマー注入層４中の高吸水性ポリマー粒子が取り込んでいる水分を放出させる。すなわち、分離剤８１の注入は、図１（ｂ）に示したように、高吸水性ポリマー注入層４に有孔管８を埋設し、有孔管８に設けられた貫通孔８２より高吸水性ポリマー注入層４に注入する方法が例示される。
【００６８】
図１（ｂ）に示したように、分離剤８１を注入することにより、土壌粒子間の間隙を目詰めしていた前記高吸水性ポリマー粒子の水を放出させ、地盤Ｇ中の透水性を回復させることができる。
【００６９】
分離剤８１は、第二の電解質を含有することが好ましく考慮される。ここでいう第二の電解質は、高吸水性ポリマー粒子含有液３に膨潤度調整剤として含まれる第一の電解質とは別異の電解質である。
【００７０】
高吸水性ポリマー注入層４に分離剤８１として第二の電解質を注入すると、高吸水性ポリマー注入層４中の前記高吸水性ポリマー粒子は、電解質の種類およびそれぞれの電解質の電解質濃度に応じて、取り込んでいる水を放出し、その体積を減少させる。
【００７１】
前記第二の電解質としては、第一の電解質とは別異であり、かつ高吸水性ポリマー注入層４に注入することにより水を放出させることができる電解質であれば特に制限されることなく用いることができる。例えば、水酸化カルシウム等の塩基性物質、塩化カルシウム等の塩類、塩酸、硫酸、硝酸、くえん酸等の酸性物質、およびこれらの酸性物質の塩等が例示される。これらの電解質は１種単独または２種以上を併用することができるが、中でも、前記第二の電解質が水酸化カルシウム、塩化カルシウム等の二価の金属塩であることが、好ましく考慮される。環境負荷の面や経済性の面を考慮すると、特に、前記第二の電解質が塩化カルシウムであることがより好ましい。
【００７２】
分離剤８１の添加としては、例えば、高吸水性ポリマー粒子含有液３の成分組成が前記高吸水性ポリマー粒子０．２質量％、加重材４．８質量％、水９５．０質量％である場合、通常の高吸水性ポリマー粒子含有液の０．２質量％以上、高比重の高吸水性ポリマー粒子含有液の場合０．３〜０．４質量％の塩化カルシウムを添加することが例示される。分離剤８１の添加量が上記の範囲内であれば、分離剤８１により、高吸水性ポリマー粒子含有液３を、加重材および水分を放出した高吸水性ポリマー粒子を含む５質量％の固形物と、９５質量％を占める塩化カルシウム水溶液とに分離することができる。なお、ここでいう９５質量％は塩化カルシウム水溶液の質量％濃度を意味してはいない。
【００７３】
上記のメカニズムにより、高吸水性ポリマー注入層４に対して、分離剤８１を注入することで、高吸水性ポリマー注入層４中の前記高吸水性ポリマー粒子から水分が放出されて、該高吸水性ポリマー粒子の体積および膨潤度が大きく低下する。そのため、前記高吸水性ポリマー粒子による土壌粒子の間隙の目詰め効果が低下し、地盤Ｇ中の透水性が回復する。
【００７４】
なお、高吸水性ポリマー粒子含有液３には、環境負荷の大きい重金属元素等は含まれていないため、水分を放出した高吸水性ポリマー粒子を、そのまま地中に放置しておいても、環境を汚染するおそれがほとんどない。また、前記高吸水性ポリマー粒子は、分離剤８１と接触することにより、経時的に劣化して、やがては地中で分解される。このように、高吸水性ポリマー粒子含有液３を固形物と液体に分離して廃棄することができる本発明の地盤中へのポリマー注入による遮水および透水回復工法によれば、工事用資材の廃棄が容易になることは勿論、処理コストを非常に安価に抑えることができる。
【００７５】
地盤Ｇに分離剤８１注入用の有孔管８２を設置する態様の場合、最後に、地盤Ｇに設けた掘削孔１から有孔管８２を撤去する。有孔管８２の撤去後は、掘削孔１の堀屑の土砂等を用いて、掘削孔１を埋め戻すことにより、施工対象である地盤Ｇの原状回復は完了する。
【００７６】
このように、高吸水性ポリマー粒子含有液３を、固形物と液体に分離して原状回復することができる本願発明の地盤中へのポリマー注入による遮水および透水回復工法によれば、環境修復性が優れていることはもちろん、処理コストを非常に安価に抑えることができる。しかも、地盤中へのポリマー注入は、原地盤の骨格・強度を維持したまま行われるので、前記高吸水性ポリマー粒子が水分を放出し、原地盤の土壌骨格における間隙が復元したとしても、施工前と比較して原地盤の強度が低下することはない。
【００７７】
また、本発明の地盤中での遮水および透水回復工法では、前記＜１＞の工程の前または後に、高吸水性ポリマー注入層の上部、下部または中間部に山留壁を造成する工程を含むことが好ましく考慮される。
【００７８】
図２（１）（２）（３）（４）は、本発明の地盤中での遮水および透水回復工法の別の実施形態を模式的に示した概略工程断面図である。この実施形態では、高吸水性ポリマー注入層４の構築が完了した後、その上部（地表面からの施工深度Ｄより上部）に山留壁６を構築する態様を示している。
【００７９】
このように、高吸水性ポリマー注入層４と山留壁６とを地盤Ｇ中に併存させることにより、高吸水性ポリマー注入層４を補強することができ、遮水性に優れるのみならず強度面にも優れた止水構造を地盤Ｇ中に構築することが可能となる。
【００８０】
図２（１）に示すように、本実施形態では、まず、施工対象地盤となる地盤Ｇに遮水処理するにあたり、透水層Ｇ１および不透水層Ｇ２に掘削孔１を掘削した後、この掘削孔１に注入管２を配管し、注入管２を介して透水層Ｇ１および不透水層Ｇ２の土壌中に高吸水性ポリマー粒子含有液３を注入する。
【００８１】
透水層Ｇ１としては、例えば、砂質地盤（砂層）、砂礫地盤（砂礫層）などが例示され、特に砂礫地盤であることが好ましく考慮される。
【００８２】
また、不透水層Ｇ２としては、例えば、粘土質地盤（粘土層）などが例示される。
【００８３】
続いて、図２（２）に示したように、高吸水性ポリマー注入層４の構築が完了した後、その上部（地表面からの施工深度Ｄより上部）に山留壁６を構築する。
【００８４】
山留壁６は、従来公知の硬化性の材料を用いて造成することができ、例えば、セメントミルクと掘削土とを混合造成してなるソイルセメント層や、ベントナイト混合土を用いて造成したエコクレイウォールなどが例示される。
【００８５】
山留壁６として、ソイルセメント層を構築する際には、掘削土７ａにセメントミルク７ｂを混合する。このようにして、地上まで掘削機５を引上げながらソイルセメント層からなる山留壁６を構築することができる。
【００８６】
なお、高吸水性ポリマー注入層４と山留壁６は、それぞれの上端面および下端面が直接接触するように施工してもよいし、高吸水性ポリマー注入層４と山留壁６との間に中間層を設けてもよい。
【００８７】
さらに、山留壁６の強度を補強するために、図２（３）に示すように、山留壁６の中に芯材７１を挿入する態様も例示される。
【００８８】
そして、本実施形態では、前記遮水構造を構築し、地下構造物などを施工した後、高吸水性ポリマー注入層４に分離剤８１を注入し、高吸水性ポリマー注入層４中の高吸水性ポリマー粒子が取り込んでいる水分を放出させる。すなわち、図２（４）に示したように、分離剤８１を注入することにより、土壌粒子間の間隙を目詰めしていた前記高吸水性ポリマー粒子の水を放出させ、地盤Ｇ中の施工深度Ｄより下方の透水層Ｇ１における透水性を回復させることができる。原地盤Ｇ０における土壌骨格が維持されているので、土壌粒子間の間隙を目詰めしていた前記高吸水性ポリマー粒子の水を放出させた後であっても、原地盤Ｇ０の強度は維持されている。
【００８９】
分離剤８１の注入方法は、特に制限されることはなく、例えば、図２（４）に示したように、高吸水性ポリマー注入層４の近傍、特に、地下水流の上流側に有孔管８を埋設し、有孔管８に設けられた貫通孔８２より高吸水性ポリマー注入層４に注入する態様等が例示される。
【００９０】
図３（ａ）（ｂ）は、本発明の地盤中での遮水および透水回復工法におけるさらに別の実施形態を模式的に示した概略工程断面図である。
【００９１】
図３（ａ）の態様では、高吸水性ポリマー注入層４の同一軸線上に山留壁６を構築するのではなく、高吸水性ポリマー注入層４の上端部と山留壁６の下端部とが一部重なり合うように隣接する態様である。
【００９２】
図３（ｂ）の態様では、ソイルセメント連続壁などの山留壁６の一部に、あらかじめ他の部分と比較して、その全長の短い箇所を設け、該全長の短い山留壁６の下方に高吸水性ポリマー注入層４を造成する態様である。高吸水性ポリマー注入層４が健在である場合、図中に破線矢印で示した、手前側から奥行方向に向かう地下水Ｗの流れを遮水可能であり、分離剤８１の注入後、地盤Ｇの透水性を回復した場合、山留壁６の前記全長の短い箇所を地下水Ｗが流下できるようになる。
【００９３】
以下に、実施例を示すが、本発明の地盤中での遮水および透水回復工法は、実施例により何ら制限されることはない。
【実施例】
【００９４】
＜１．高吸水性ポリマー粒子含有液の基礎実験＞
本発明の地盤中での遮水および透水回復工法に用いられる高吸水性ポリマー粒子含有液については、基礎実験から以下のとおりの性質が確認されている。
【００９５】
（１）高吸水性ポリマー粒子含有液の電気伝導率と吸水倍率の関係
図４に示したように、高吸水性ポリマー粒子含有液の電気伝導率ｘと吸水倍率の逆数ｙとの間には、以下の関係式が成立する。
【００９６】
ｙ＝３×１０−６ｘ＋０．００１６                （３）
ここで、ｘ：高吸水性ポリマー粒子含有液の電気伝導率（μＳ／ｃｍ）
ｙ：吸水倍率の逆数（１／倍）
上記の式（３）より、高吸水性ポリマー粒子含有液の電気伝導率を調整することにより、高吸水性ポリマー粒子の吸水率をコントロール可能であることが確認された。
【００９７】
（２）膨潤度調整剤の電解質濃度と電気伝導率の関係
膨潤度調整剤として、塩化ナトリウムＮａＣｌを用いた場合、ＮａＣｌ濃度（質量％濃度）と電気伝導率の関係は、図５に示したように、ほぼ比例関係にある。ＮａＣｌ濃度（質量％濃度）ｘと高吸水性ポリマー粒子含有液の電気伝導率ｙとの間には、以下の関係式が成立する。
【００９８】
ｙ＝１.７５×１０４ｘ＋４３．８      （４）
ここで、ｘ：ＮａＣｌ濃度（質量％濃度）
ｙ：高吸水性ポリマー粒子含有液の電気伝導率（μＳ／ｃｍ）
上記の式（４）より、ＮａＣｌの添加量を調整することにより、高吸水性ポリマー粒子の電気伝導率をコントロール可能であることが確認された。
【００９９】
上記（３）（４）の結果より、高吸水性ポリマー粒子にあらかじめ吸水させる使用水または高吸水性ポリマー粒子含有液の電気伝導率を調整し、高吸水性ポリマー粒子含有液の自由水率を調整すれば、所定の吸水余力を残した高吸水性ポリマー粒子を、圧送機機械に応じた粘性（流動性）に調整して圧送することが可能となる。
【０１００】
＜２．一次元模型地盤での遮水層の形成試験と透水回復試験＞
遮水層の形成に関して、高吸水性ポリマー粒子含有液により掘削孔の壁面の周囲に遮水層ができることを以下の実験で確認した。
【０１０１】
図６は、不透水層形成を計測する装置の概略図である。図６において、模擬地盤１１は、厚さ２００ｍｍとし、砂層から砂礫地盤を想定し、試料土として２種類の珪砂（粒度が中粒の東北珪砂４号）を使用した。また、高吸水性ポリマー粒子（ポリアクリル酸ナトリウム：商品名ＧＥＯＳＡＰ、三洋化成工業社製)として、粒度の異なる２種類（乾燥状態で粗粒：粒径１５０〜７１０μｍ、細粒：２０〜５０μｍ）を使用した。
【０１０２】
まず、地盤中における遮水層の形成性を確認するために、第１のシリンダー１３、第２のシリンダー１４にコンプレッサー９により、３００ｋＮ／ｍ２の拘束圧を加え、さらに第１のシリンダー１３には圧力水頭として２０ｋＮ／ｍ２を加え、合計３２０ｋＮ／ｍ２をコンプレッサー９により加えた。模擬地盤１１中に浸透した浸透水１０は、第１のシリンダー１３と第２のシリンダー１４とを連通する連通路を介して、第２のシリンダー１４内部へと移動する。このようにして、第２のシリンダー１４内部へと移動し、貯留された浸透水１０の質量を電子はかり１２で秤量し、貯留された浸透水１０の質量を基に透水係数を算出した。
【０１０３】
透水試験の結果、東北珪砂４号の透水係数は２．０〜４．７５×１０−２ｃｍ/ｓであるが、高吸水性ポリマー粒子含有液を珪砂に浸透させると、透水係数は１．８３×１０−８ｃｍ/ｓと小さくなり、遮水層が形成されることを確認した。
【０１０４】
次に、模擬地盤１１に浸透水１０として、塩化カルシウムＣａＣｌ２  １質量％溶液を浸透させると、模擬地盤１１の透水係数は２．６７×１０−４ｃｍ/ｓと大きくなり、本来の珪砂の透水係数の範囲内となる。このことは、高吸水性ポリマー粒子が塩化カルシウムＣａＣｌ２の作用により水を放出し、体積が減少することにより、土壌骨格の間隙を目詰めすることができなくなり、水を通過させたことを示している。
【０１０５】
＜３．二次元模型地盤での遮水層の形成試験と透水回復試験＞
上記２．の一次元注入実験の結果を踏まえ、より実地盤に近い条件および実施工に近い方法で地盤の物性や遮水性を確認することを目的として、二次元模型地盤での不透水層の形成試験と透水回復試験を行った。
【０１０６】
図７に、実験装置である二次元土槽（土槽内径９０ｃｍ、高さ１０ｃｍ）および二次元模型地盤の概略断面図を示す。
【０１０７】
まず、二次元土槽内で６ｃｍの水深を保ち、水面より２０ｃｍの高さから試料砂を落下させる水中落下法により二次元模型地盤を作製した。余盛り高さを３ｃｍとし、余剰分の砂試料は除去した。
【０１０８】
このようにして作製した二次元模型地盤の上面に蓋をして、間隙水圧１０ｋＰａを付与し、さらに、図８に示したように、上載圧として３２０ｋＰａを徐々に載荷し、二次元模型地盤を圧密した。
【０１０９】
圧密終了後、図８に示したように、注入パイプ内の水を高吸水性ポリマー粒子含有液で置換し、有効注入圧３００ｋＰａで注入水槽より高吸水性ポリマー粒子含有液を圧送し、注入に伴い押し出された間隙水を排水槽へ排出させた。なお、高吸水性ポリマー粒子としては、ＧＥＯＳＡＰを用い、一次元注入実験において良好な注入性が得られた配合で調製し、注入域を視覚化するため、食紅で着色して高吸水性ポリマー粒子含有液を調製した。
【０１１０】
高吸水性ポリマー粒子含有液の注入量の収束を確認した後、二次元土槽を解体し、注入量の推定および注入径の実測を行った。また、二次元模型地盤上面の貫入抵抗測定および注入域からサンプリングを行い、透水試験を行った。
【０１１１】
［ポリマー注入量の推定］
注入時間（経過時間）と注入量の関係を図９に示す。図９より、約６５時間で直径４７ｃｍ程度まで高吸水性ポリマー粒子含有液が注入されたと推定された。なお、図９中には、推定注入直径として二次元模型地盤の間隙が高吸水性ポリマー粒子含有液により充填されているとものとして注入量から算出した数値も示している。
【０１１２】
図１０（ａ）（ｂ）は、注入終了後の二次元模型地盤を示した写真である。注入径を図１０（ａ）に示した上面で実測すると平均４５ｃｍ程度であった。上記の推定注入直径の数値と実測値とは極めて近いことを確認できた。
【０１１３】
［硬度測定］
二次元模型地盤上面の貫入抵抗測定は、山中式土壌硬度計を用いて行った。
【０１１４】
二次元模型地盤上面の貫入抵抗分布を図１１に示した。測定位置は、図１０（ａ）中のＮｏ．６とＮｏ．１２とを結んだ直線上である。なお、中心部は注入パイプが存在するため計測しなかった。
【０１１５】
図１１に示したように、注入パイプ近傍の高吸水性ポリマー粒子含有液注入域では未注入域よりも貫入抵抗が１．５〜２倍程度高いことが確認された。この結果から、高吸水性ポリマー粒子含有液注入域において高吸水性ポリマー粒子が充填されていると考えられる。
【０１１６】
［透水試験］
二次元模型地盤における高吸水性ポリマー粒子含有液注入域から、図１２に示したように、注入域の内側部分で２箇所（供試体Ｎｏ．１および２）、注入域の外側部分で２箇所（供試体Ｎｏ．３および４）サンプルを採取し、定水位三軸透水試験に供した。試験条件は、拘束圧３１０ｋＰａ、背圧０ｋＰａ、水頭差は圧力換算で１００ｋＰａであった。
【０１１７】
結果を表１に示す。
【０１１８】
【表１】
2019194408.tif 000003
【０１１９】
表１に示したように、注入域の内側部分と外側部分のいずれにおいても、３．６０×１０−９〜８．９８×１０−９（ｃｍ/ｓ）とほぼ同等の透水係数が得られ、注入域全域において十分な遮水性を得られることが確認された。
【符号の説明】
【０１２０】
Ｄ  施工深度
Ｇ  地盤
Ｇ０  地表面
Ｇ１  透水層
Ｇ２  不透水層
Ｇ３  原地盤
Ｗ  地下水
１  掘削孔
２  注入管
２１  貫通孔
３  高吸水性ポリマー粒子含有液
４  高吸水性ポリマー注入層
５  施工機
６  山留壁
７  混合土
７ａ  掘削土
７ｂ  セメントミルク
７１  芯材
８  有孔管
８１  分離剤
８２  貫通孔
９  コンプレッサー
１０  浸透水
１１  模擬地盤
１２  電子はかり
１３  第１のシリンダー
１４  第２のシリンダー
【図１】
2019194408.tif 000004
【図２】
2019194408.tif 000005
【図３】
2019194408.tif 000006
【図４】
2019194408.tif 000007
【図５】
2019194408.tif 000008
【図６】
2019194408.tif 000009
【図７】
2019194408.tif 000010
【図８】
2019194408.tif 000011
【図９】
2019194408.tif 000012
【図１０】
2019194408.tif 000013
【図１１】
2019194408.tif 000014
【図１２】
2019194408.tif 000015